(57)【要約】【課題】  プラズマ付着装置において大面積の基板上に薄膜を高均一に成膜する装置及び方法を提供すること、及び、金属化合物を安定にメタルモード成膜する方法を提供すること。【解決手段】  本発明のプラズマ成膜装置は、減圧に維持できる容器内に、少なくとも、試料基板を設置するための試料台と、試料台から一定の間隔をおいて配置された、貫通溝を有するターゲットまたは１組以上の互いに相対向して配置されたターゲットと、ターゲットから試料基板に飛来する粒子分布を制御する機構とを有する。本発明は該装置を用いて試料基板上に薄膜を形成する方法を提供する。【選択図】  図２
2005171328.tif 000002
【特許請求の範囲】
【請求項１】
減圧に維持できる容器内に、少なくとも、試料基板を設置するための試料台と、試料台から一定の間隔をおいて配置された、貫通溝を有するターゲットまたは１組以上の互いに相対向して配置されたターゲットと、ターゲットから試料基板に飛来する粒子分布を制御する機構とを有することを特徴とするプラズマ成膜装置。
【請求項２】
試料基板に飛来する粒子分布を制御する機構が、試料基板とターゲットとの間の任意の位置に設けられた遮蔽板であることを特徴とする請求項１に記載のプラズマ成膜装置。
【請求項３】
試料基板に飛来する粒子分布を制御する機構が、貫通溝の内面またはターゲットの相対向した面に傾斜を設けたターゲットであり、この傾斜は、貫通溝の面または対向した面が試料基板に近い側から、試料基板から最も離れた側に向けて離れるような傾斜であることを特徴とする請求項１に記載のプラズマ成膜装置。
【請求項４】
マイクロ波と磁界の相互作用による電子サイクロトロン共鳴放電を利用して減圧下においてプラズマを生成するように構成されたプラズマ生成室と、薄膜を形成すべき試料基板を設置するための試料台を備えた試料室と、前記プラズマ生成室と前記試料室との間に配置され、生成されたプラズマのプラズマ流を前記試料室に引き出すためのプラズマ引出し窓と、前記プラズマ生成室から前記試料室に向けて磁界強度が所定の勾配で弱くなる発散磁界の磁界分布をもつ磁界発生手段と、前記プラズマ引出し窓と前記試料台との間に前記プラズマ流を取り囲むように配置されたターゲットからなり、前記プラズマ流の一部のイオンにより前記ターゲットをスパッタし、スパッタ粒子を前記プラズマ流に取り込んで前記試料基板にまで輸送して入射させ、前記試料基板上に前記ターゲット材料を含む薄膜を形成するようにしたプラズマ成膜装置において、試料基板に飛来するスパッタリング材料の粒子分布を制御する機構を有することを特徴とするプラズマ成膜装置。
【請求項５】
前記遮蔽板が、前記試料台側と前記ターゲット側との間の気体のコンダクタンスを抑制する構造を有していることを特徴とする請求項２に記載のプラズマ成膜装置。
【請求項６】
電子サイクロトロン共鳴で発生させたプラズマの周囲に配置したターゲットに電圧を印加することにより、プラズマに含まれるイオンをターゲットに加速して入射させることでスパッタリング現象を生ぜしめ、放出したターゲット粒子を、近傍に配置した試料基板上に付着させて薄膜を形成する成膜方法において、飛来するターゲット粒子の粒子分布を制御する機構を介して成膜することを特徴とする成膜方法。
【請求項７】
不活性ガス及び反応性ガスの混合ガス雰囲気中で成膜を行うことを特徴とする請求項６に記載の成膜方法。
【請求項８】
試料基板に飛来する粒子分布を制御する機構が、試料基板とターゲットとの間の任意の位置に設けられた遮蔽板であることを特徴とする請求項６または７に記載の成膜方法。
【請求項９】
前記遮蔽板が、前記試料台側と前記ターゲット側との間の気体のコンダクタンスを抑制する構造を有していることを特徴とする請求項８に記載の成膜方法。
【発明の詳細な説明】
【技術分野】
【０００１】
本発明は、半導体集積回路やディスプレイ装置などの電子デバイスの製造を目的として試料基板上に各種材料の薄膜を形成するためのプラズマ成膜装置及び該装置を用いた膜形成方法に関する。特に本発明は、高品質の金属や金属化合物薄膜を低温で形成するためのプラズマ成膜装置及び成膜方法に関する。
【背景技術】
【０００２】
減圧容器内で対向するターゲットに電圧を印加し、スパッタリングによって飛び出したターゲット粒子を、近傍に設置した試料基板上に付着させて薄膜を形成する方法は、例えばＮＦＴＳ（Ｎｅｗ  Ｆａｃｉｎｇ  Ｔａｒｇｅｔｓ  Ｓｐｕｔｔｅｒｉｎｇ、新対向ターゲット式スパッタ法）などの技術として知られている。
【０００３】
また、いわゆる固体ソース電子サイクロトロン共鳴（Ｅｌｅｃｔｒｏｎ  Ｃｙｃｌｏｔｒｏｎ  Ｒｅｓｏｎａｎｃｅ、ＥＣＲ）プラズマ成膜法が知られており、この方法は既に特許化されている（特許文献１及び２）。この方法は、ＥＣＲで発生したプラズマを利用し、そのプラズマの周囲に配置したターゲットに電圧を印加することによりプラズマに含まれるイオンをターゲットに加速して入射させることでスパッタリング現象を生ぜしめ、放出したターゲット粒子を近傍に設置した試料基板上に付着させて薄膜を形成する技術である。
【０００４】
従来のこの種の装置においては、試料基板に付着する薄膜の膜厚に分布が生じてしまい、試料基板全面に渡って均一に成膜することが困難であった。
【０００５】
このような膜厚分布を軽減させ、均一に成膜する手段の１つとして、ターゲットに対して基板を傾けて配置したうえで回転させる、いわゆる傾斜回転成膜法がある（特許文献３）。この方法は均一性の改善には極めて効果が大であり、直径３０ｃｍの大面積基板においても±５％以内の均一性を十分に確保することが可能である。しかしながら、傾斜して配置することや、真空中で回転することなどから、機構が複雑になり、装置コストが高くなるなどの欠点があった。
【０００６】
従来の装置における他の問題として、金属化合物薄膜を反応性成膜するときの安定性を確保することが困難となる場合があることが挙げられる。固体ソースＥＣＲプラズマ成膜法の大きな特徴として、金属ターゲットとアルゴン・酸素混合ガスとを用いて化合物薄膜を形成する反応性成膜がある。このような反応性成膜において、酸素流量をある微小な範囲に制御すると、ターゲット表面から金属元素がスパッタされて飛び出し、試料基板上に吸着した後に酸素が付着・反応して金属酸化物薄膜が形成されるようなプロセスで薄膜が成長する。これに対し、酸素流量を多くしていくとターゲット表面に酸素が付着して酸化し、酸化物の状態でスパッタされて飛び出すモードになる。前者のように、ターゲットから金属元素のままで飛び出す場合をメタルモード成膜、酸化物として飛び出す場合を酸化物モード成膜という。メタルモード成膜では、金属のスパッタリング効率が酸化物に比べて圧倒的に高いことから、成膜速度が大きく取れるという大きな利点がある。一方で、酸素雰囲気中でターゲット表面を常に安定に金属の状態で保つことが難しく、成膜中に何らかの要因でターゲット表面が酸化されて酸化物モードに移行してしまう問題があった。メタルモード成膜を安定に保持できる酸素流量範囲をメタルモードマージンと言い、この範囲が広いほど安定な成膜が可能となる。Ｓｉターゲットを用いたＳｉＯ２成膜や、Ａｌターゲットを用いたＡｌ２Ｏ３成膜では十分なマージンが確保できるが、その他の高融点金属酸化物成膜などでは十分でない場合が多く、特にＴｉＯ２成膜では、これまで安定なメタルモード成膜が極めて困難であった。
【０００７】
【特許文献１】特許第１５５３９５９号公報
【特許文献２】特許第１４６２５４３号公報
【特許文献３】特許第３２０８４３９号公報
【発明の開示】
【発明が解決しようとする課題】
【０００８】
以上述べたように、従来の装置においては、基板上に均一に成膜するためには複雑な構造の機構を用いる必要があり、容易で均一性の高い成膜法が望まれていた。また、ＴｉＯ２などの薄膜を安定にメタルモード成膜する装置が望まれていた。
【０００９】
本発明の第１の目的は、プラズマ付着装置において大面積の基板上に薄膜を高均一に成膜する装置及び方法を提供することにある。また、第２の目的は、金属化合物を安定にメタルモード成膜する方法を提供することにある。
【課題を解決するための手段】
【００１０】
本発明の第１は、改良されたプラズマ成膜装置に関する。本発明のプラズマ装置は、減圧に維持できる容器内に、少なくとも、試料基板を設置するための試料台と、試料台から一定の間隔をおいて配置された、貫通溝を有するターゲットまたは１組以上の互いに相対向して配置されたターゲットと、ターゲットから試料基板に飛来する粒子分布を制御する機構とを有することを特徴とする。
【００１１】
本発明の一実施態様では、前記試料基板に飛来する粒子分布を制御する機構が、試料基板とターゲットとの間の任意の位置に設けられた遮蔽板である。本発明の別の実施形態では、試料基板に飛来する粒子分布を制御する機構が、貫通溝の内面またはターゲットの相対向した面に傾斜を設けたターゲットであり、この傾斜は、貫通溝の内面または対向した面が試料基板に近い側から、試料基板から最も離れた側に向けて離れるような傾斜であることを特徴とする。
【００１２】
本発明の装置の更に詳細な実施形態は、マイクロ波と磁界の相互作用による電子サイクロトロン共鳴放電を利用して減圧下においてプラズマを生成するように構成されたプラズマ生成室と、薄膜を形成すべき試料基板を設置するための試料台を備えた試料室と、前記プラズマ生成室と前記試料室との間に配置され前記プラズマ流を前記試料室に引き出すためのプラズマ引出し窓と、前記プラズマ生成室から前記試料室に向けて磁界強度が所定の勾配で弱くなる発散磁界の磁界分布をもつ磁界発生手段と、ターゲットを含むスパッタリング材料からなり、前記ターゲットが前記プラズマ引出し窓と前記試料台との間に前記プラズマ流を取り囲むように配置され、前記プラズマ流の一部のイオンにより前記ターゲットをスパッタし、スパッタ粒子を前記プラズマ流に取り込んで前記試料基板にまで輸送して入射させ、前記試料基板上に前記スパッタリング材料を含む薄膜を形成するようにしたプラズマ付着装置に関し、この装置が試料基板に飛来する粒子分布を制御する機構を有することを特徴とする。
【００１３】
本発明の遮蔽板は、前記試料台側と前記ターゲット側との間の気体のコンダクタンスを抑制する構造を有していることを他の特徴とする。
【００１４】
本発明の第２は、プラズマ成膜装置を用いた成膜方法に関する。この方法は、電子サイクロトロン共鳴で発生させたプラズマの周囲に配置したターゲットに電圧を印加することにより、プラズマに含まれるイオンをターゲットに加速して入射させることでスパッタリング現象を生ぜしめ、放出したターゲット粒子を、近傍に配置した試料基板上に付着させて薄膜を形成する成膜方法であり、飛来するターゲット粒子の粒子分布を制御する機構を介して成膜することを特徴とする。更に、本発明の成膜方法は、不活性ガス及び反応性ガスの混合ガス雰囲気中で成膜を行うことができる。また、試料基板に飛来する粒子分布を制御する機構は、試料基板とターゲットとの間の任意の位置に設けられた遮蔽板であることが好ましい。更に前記遮蔽板は、前記試料台側と前記ターゲット側との間の気体のコンダクタンスを抑制する構造を有していることが好ましい。
【発明の効果】
【００１５】
本発明の装置及び成膜方法では、大きな膜厚分布を抑制し、高均一な成膜が実現できる。また、ターゲット表面での原子のスパッタ速度を低下させること無く基板上への薄膜の成膜速度を下げることができ、化合物薄膜成膜時のメタルモードマージンを向上させることができる。
【００１６】
更に、本発明の一実施形態である遮蔽板の構造を、ターゲット近傍と試料室との間の気体のコンダクタンスを小さくするように工夫することで、メタルモードマージンが更に大きくできる。
【発明を実施するための最良の形態】
【００１７】
本発明の第１は、改良された固体ソースＥＣＲプラズマ成膜装置である。以下に図面を参照して本発明を説明する。
第１図は、固体ソースＥＣＲプラズマ成膜装置の概略構造を示したものである。同図において、プラズマ生成室１と試料室２とは大気から隔離された密閉空間となっており、プラズマ引出し窓３を介して繋がっている。試料台４に置かれた試料基板５上に薄膜を形成するには、まず、プラズマ生成室１と試料室２を、排気路６を通して真空ポンプにより真空排気した後、ガス導入口（Ａ）７または（Ｂ）８からガスを導入し所定の圧力に保持する。次いで、プラズマ生成室１の周囲に置かれた２つの磁気コイル９に電流を流して磁界を発生させた後、矩形導波管１０に導かれたマイクロ波１１をプラズマ生成室下部のマイクロ波導入窓１２を通して真空側に導入する。これにより、プラズマ生成室１内で電子サイクロトロン共鳴が生じ、ＥＣＲプラズマが発生する。プラズマ生成室１で発生したプラズマは、発散磁界に沿ってプラズマ引出し窓３から試料基板５へプラズマ流１３として流れ込む。この状態でスパッタ電源１４を投入してターゲット１５に電圧を印加すると、ＥＣＲプラズマ中のイオンがターゲット１５に向かって加速を受け、そのイオン衝撃によってターゲット構成原子が真空中に放出される。ターゲット１５から飛び出した粒子はあらゆる方向に進み、試料基板５上に薄膜を形成する。
【００１８】
図１の装置において、ターゲットからスパッタされた粒子は、一般に、ターゲット表面に対して垂直方向の成分が最も多くなるような余弦則に従って放出する。例えば、円筒状のターゲットにおいても、ターゲット表面全体から放出した粒子のうち、試料室に置かれた試料基板に向かうものだけが成膜に寄与する。このため、通常の配置関係においては、試料基板の中央が厚く、周囲が薄くなるような同心円状の膜厚分布となる。例えば、内径１００ｍｍ、高さ４０ｍｍのターゲットを用いて成膜した場合、基板上に形成される薄膜の膜厚は中央から５ｃｍ離れた位置では中央よりも１０％近く薄くなる。
【００１９】
このように、固体ソースＥＣＲプラズマ成膜装置では、試料基板上に均一に成膜することが困難であった。本発明は図１に示される装置のこの問題点を改良したことを第１の特徴とする。
【００２０】
本発明において、ターゲットは、貫通溝を有するターゲットまたは１組以上の互いに相対向して配置されたターゲットであることが好ましい。これらの具体例としては、円筒形、角柱形の貫通溝を有する筒状ターゲット、または、対向配置された少なくとも１つの一対のターゲットなどを挙げることができる。円筒形や角柱形の貫通溝を有するターゲットの場合、ターゲットの貫通溝は試料基板に対して垂直な方向を向いており、貫通溝の面からスパッタ粒子が放出される。また、対向配置されたターゲットの場合、対向面は試料基板に対して垂直であり、この対向面からスパッタ粒子が放出される。
【００２１】
ターゲットの材質としてはあらゆる固体材料が利用でき、代表的なものとして、シリコン、アルミニウム、ベリリウム、マグネシウム、チタン、ジルコニウム、ハフニウム、炭素、バナジウム、タンタル、クロム、モリブデン、タングステン、ニオブ、コバルト、ニッケル、亜鉛などのほか、ＳＴＯやＰＺＴなどの化合物も用いられる。
【００２２】
ターゲットの大きさは、ターゲットの材料、成膜条件などにより適宜選択すればよいが、例えば円筒状のターゲットの場合、内径５０ｍｍ〜５００ｍｍ、高さ１０ｍｍ〜１００ｍｍのターゲットを用いることができる。
【００２３】
また、本発明では、成膜する際にアルゴンやキセノンなどの不活性ガス以外に酸素、窒素、フッ素などの反応性ガスを組み合わせて用いることができる。このような混合ガスを用いれば、ターゲットが単体金属の場合でもシリコン酸化物やシリコン窒化物、アルミナなどの酸化物、窒化物のほか、あらゆる化合物薄膜を形成することができ、これらに対して本発明の効果がある。本発明では不活性ガスと、酸素、窒素またはフッ素などの反応性ガスの混合比は、０％から１００％の範囲で可変である。
【００２４】
本発明は、ターゲットと試料基板との間に、スパッタ粒子の通過を抑制することにより試料基板に飛来する粒子分布を制御する機構を有する点が特徴である。この機構の第１の態様は、試料基板とターゲットとの間の任意の位置に設けられた遮蔽板である。遮蔽板は、円筒状ターゲットに対してはリング状であることが好ましい。また、スパッタの際のメタルモードマージンを大きくするために、遮蔽板の構造をターゲット近傍と試料室との間の気体のコンダクタンスを小さくするように工夫することも好ましい。このような工夫は、遮蔽板をリング状とし、リング外周部とその取り付け周囲との間の密閉性を十分に確保する構造とすることである。
【００２５】
遮蔽板がリング状である場合、その内径は成膜条件によって異なるが、例えばターゲットの内径の５０％から９０％とすることができる。また、遮蔽板にはＳＵＳやチタン、アルミニウムなどのあらゆる金属の他、石英やアルミナなどの絶縁体、シリコンのような半導体などを用いることができる。
【００２６】
試料基板に飛来する粒子分布を制御する機構の第２の態様は、ターゲットの貫通溝の面または対向するターゲットの対向面に設けた傾斜構造である。本発明の傾斜構造は、貫通溝の面または対向するターゲットの対向面が、基板に近い側から遠い側に向けて広がるように傾斜されていることが好ましい。この傾斜の角度は、５°〜１５°が好ましい。
【００２７】
本発明の第２は、上記装置を用いた成膜方法である。本発明の方法は、電子サイクロトロン共鳴で発生させたプラズマの周囲に配置したターゲットに電圧を印加することにより、プラズマに含まれるイオンをターゲットに加速して入射させることでスパッタリング現象を生ぜしめ、放出したターゲット粒子を、近傍に配置した試料基板上に付着させて薄膜を形成する成膜方法において、飛来するターゲット粒子の粒子分布を制御する機構を介して成膜することを特徴とする。
【００２８】
本発明の方法では、不活性ガス単独、または不活性ガスと、酸素、窒素またはフッ素などの反応性ガスの混合ガスを使用することができる。混合ガスを用いる場合、ガスの混合比は、０％から１００％の範囲で可変である。
【００２９】
本発明の成膜方法では、ターゲットは第１の発明で説明した通りである。ターゲット粒子の粒子分布を制御する機構の第１の態様は遮蔽板である。特に、ターゲットの形状が円筒形である場合には、遮蔽板はリング状であることが好ましい。このような円筒ターゲットでは、遮蔽板をリング状とし、リング外周部とその取り付け周囲との間の密閉性を十分に確保する構造とすることが望ましい。遮蔽板がリングである場合の材質や内径などは第１の発明で説明した通りである。また、該手段の第２の態様は、ターゲットに設けた傾斜構造である。傾斜の構造は第１の発明で説明した通りである。
【００３０】
これらのターゲット粒子の粒子分布を制御する機構を用いて成膜することで、試料基板上に均一に薄膜を形成することが可能となる。また、ターゲット近傍と試料基板の存在する空間との間の気体のコンダクタンスを小さくすることにより、混合ガスを用いた場合であってもターゲット表面の酸化等を抑制でき、メタルモードマージンを大きくできる。
【実施例】
【００３１】
以下に実施例により本発明を更に詳細に説明する。
（実施例１）
円筒型ターゲットと試料基板との間に遮蔽板を設置することによって、試料基板上に形成される膜厚分布を均一化した実施例を第２図に示す。同図のターゲット１５は、内径１００ｍｍ、高さ４０ｍｍの円筒状をなし、その上下面は、ターゲットと電気的に真空絶縁された金属シールド１６によってカバーされている。またターゲットの外周面は、バッキングチューブ１７と呼ばれる金属製の裏板を介して水冷される構造となっている。このため、ターゲット原子がスパッタされて飛び出す領域はターゲット内周面のみである。試料基板は、中心位置を円筒ターゲットの中心に一致させて、ターゲット上端からおよそ２００ｍｍ離れた上方に置かれている。このような配置関係の装置において、ターゲット上端から１２ｍｍの距離に様々な内径Ｄを有するリング状の遮蔽板１８を設置した。ターゲットは電気的に周囲から絶縁されており、ＥＣＲプラズマを発生させた後に、ターゲットにＲＦパワーを印加することによりターゲット元素がスパッタされて飛び出すことになる。
【００３２】
このような配置において、試料基板上に形成される薄膜の膜厚分布をシミュレーションした結果を第３図に示す。
【００３３】
ここでは、ターゲット表面から飛び出す粒子の密度分布は、ターゲット表面の垂線となす角度をθとしたときにｃｏｓθに比例するものと仮定している。シミュレーションでは、ターゲット表面一点から放出して基板表面に到達する粒子を、ターゲット表面全面にわたって積分している。また、気相中でのガス衝突による散乱効果についても考慮している。図から明らかなように、遮蔽リングの内径Ｄをターゲット内径と同一の１００ｍｍとした場合、すなわち遮蔽しない状態では大きな膜厚分布が見られる一方で、リング径を小さくするに従って中央部の膜厚が減少し、均一性が改善されている。遮蔽リングの内径Ｄを８６ｍｍとしたときに、ほぼ平坦な分布が得られている。それ以上にリング径を小さくすると中央の膜厚が薄くなり凹状の分布となってしまう。
【００３４】
遮蔽リングを挿入することによって膜厚の均一性が改善されるメカニズムは、第２図に示した単純なモデルを用いて説明することができる。簡単のために、ターゲット中央部におけるスパッタリング現象に着目すると、この点から飛び出す粒子はあらゆる方向に進むが、そのうちターゲット表面に対して垂直方向の成分が最も多く、それ以外の角度成分は余弦則に従って小さくなる。図２の実線矢印で示した粒子は、気相中でのある程度の衝突を経て試料基板の周囲に付着する成分であり、一方、破線矢印方向に進む粒子の大部分は試料基板の中央に付着する。遮蔽リングを挿入すると、図からも明らかなように、破線の成分は遮蔽リングに遮断されて試料基板には到達できない。このような現象はターゲット全面から飛び出した粒子について同様に生じるので、試料基板上にはこれらを全て集めたような膜厚分布で薄膜が形成される。遮蔽リングを挿入することによって、平均的には試料基板の中央部分の付着量をカットしたような効果が得られ、均一性が向上することとなる。
【００３５】
第４図は、遮蔽リングの内径Ｄを８０ｍｍに固定したまま、ターゲット上端との距離を０〜３２ｍｍの間で可変したときの膜厚分布をシミュレーションした結果である。内径は同じでも距離を近づけることによって均一化の効果が強化されるが、その分だけ成膜速度の低下が目立ってくる。内径８０ｍｍの場合には、２０ｍｍ程度離した位置が最も高均一となっている。
【００３６】
第５図は、Ｓｉターゲットを用いて実際にＳｉＯ２膜を形成した結果を示している。この成膜の条件として、圧力約０．１Ｐａのもとで、ガス流量（ガス：アルゴン）を２０ＳＣＣＭとしたうえで、マイクロ波パワー、ＲＦパワーとも５００Ｗを使用した。遮蔽リング（材質：ＳＵＳ）とターゲットとの距離Ｈは１２ｍｍに固定し、リング径Ｄを可変とした。遮蔽リングの無い従来構造では、基板中心から±３０ｍｍの面内で±４．６１％の膜厚分布があるのに対し、内径８０ｍｍの遮蔽リングを用いることによって±１．３９％にまで改善されている。第６図はＡｌターゲットを用いてＡｌ２Ｏ３を成膜した結果である（成膜条件は、上記と同じである）。ＳｉＯ２膜と同様に、膜厚分布は従来構造の±５．７５％から±１．２６％にまで改善されることが確認される。実験で得られた膜厚分布とシミュレーション結果との間には多少のずれが見られるが、リング径を小さくしていくと中央が凹状になる傾向は一致している。シミュレーションとの差異の要因としては、メタルモード成膜においてターゲットの全表面が酸化されないで、ある一定の領域のみが酸化されることが一要因と考えられる。そのほかにも、ターゲットから放出される粒子が一般にはｃｏｓｎθに比例し、ｎの値がターゲットの結晶構造や表面状態によって変わること、気相中での散乱効果がガス圧力に依存することなど、シミュレーション上の問題が考えられる。これらについてはパラメータを合わせ込むことで、更にシミュレーションの精度を向上させることが可能である。
【００３７】
以上に示した結果から分かるように、遮蔽リングの内径Ｄとターゲットからの距離Ｈを変化させることによって、試料基板上の膜厚分布を均一化することが可能となる。しかしながら最適な均一条件は、ターゲット材料やガス種、ガス圧力、マイクロ波パワー、ＲＦパワーなど諸々の成膜条件によって変化する。また、成膜を続けるとターゲット材料が消耗して内径が大きくなり、必要なリングの内径もわずかに変わってくる。このような状況に対応するために、各種内径を有する遮蔽リングをいくつか用意しておいて、必要に応じて取り替えることで対応可能である。リングを交換する代わりに、リングに上下機構を付加してターゲットとの距離を変えることによっても分布の最適化が可能である。内径を変えるには部品を交換しなければならないが、上下機構であれば、成膜しながらでも可変可能であり、利便性が高い。ＥＣＲプラズマにおいては遮蔽リングは電気的にフローティングにするのが望ましく、石英やアルミナなどの絶縁材料で製作するか、または保持部分を絶縁材料とするのが好ましい。
【００３８】
上記実施例では、固体ソースＥＣＲプラズマ成膜法において、円筒型ターゲットを用いる場合について説明したが、ＥＣＲプラズマを用いない一般的なスパッタ法においても、ターゲットからの放出分布は原理的に同じであり、上記と同等の効果が得られる。また、プラズマの生成手段に拘わらず、ターゲット形状が円筒型でなく板状の二枚のターゲットが対向して配置された対向ターゲットの場合にも、その断面構造は第２図に示されているものと同様であり、従って、同等の効果が得られる。対向ターゲットは必ずしも平行に配置する必要はなく、場合によっては多少、試料基板側の間隔を広げた方が成膜速度が向上して具合が良い場合がある。円筒ターゲットについても、試料基板側に数度程度ラッパ状に開いた構造で、成膜速度が向上することが実験的に確認されている。
【００３９】
ターゲット材料としてはあらゆる固体材料が利用でき、代表的なものとして、シリコン、アルミニウム、ベリリウム、マグネシウム、チタン、ジルコニウム、ハフニウム、炭素、バナジウム、ニオブ、タンタル、クロム、モリブデン、タングステン、コバルト、ニッケル、亜鉛などのほか、ＳＴＯやＰＺＴなどの化合物も用いられる。また、成膜する際にアルゴンやヘリウム、ネオン、クリプトン、キセノンなどの不活性ガス以外に酸素や窒素、フッ素などの反応性ガスを組み合わせて用いれば、ターゲットが単体金属の場合でもシリコン酸化物やシリコン窒化物、アルミナなどの酸化物、窒化物のほか、あらゆる化合物薄膜を形成することができ、これらに対して本発明の効果がある。
【００４０】
ここで、特に原子量の大きな材料、例えばジルコニウムやモリブデン、ハフニウム、タンタル、タングステンのようなターゲットを用いる場合には、図３〜図６に示すような平坦な膜厚分布となりにくい場合があることに注意を払う必要がある。これは、ターゲットからの放出粒子が重いために、スパッタガスであるアルゴンによる十分な散乱を受けないで直進する傾向が強い場合であり、このために基板の中心から半径方向に膜厚の凹凸が生じることになる。このような現象を軽減するために、散乱効果の大きいクリプトンやキセノンなどの希ガスをスパッタガスとして用いる方法がある。散乱効果は、衝突する粒子同士の大きさや重さに大きく影響されるので、ターゲット材料に対して最も効率的なスパッタガスを選択するとよい。キセノンなどは高価なガスであるので、必要とする最小限の消耗量とするために、例えばアルゴンガスで５０％程度まで希釈してもよい。
【００４１】
膜厚分布をより均一にする他の方法として、リングの形状に工夫を加えることが考えられる。例えば、内径８０ｍｍ程度のリングの内周全体にわたって、高さ、幅とも４ｍｍ程度の突起を４ｍｍ間隔で設け、歯車状とすることにより、膜厚分布をよりなめらかにすることができる。突起の高さや幅は例えば、１ｍｍ程度から１０ｍｍ程度の範囲で分布が最適となるように選択可能である。また、その形状は矩形でなく三角形状としてもよい。さらに、リングの内周部分を歯車状にしないで、数ｍｍ前後のメッシュを配置してもよい。要するに、ターゲットからの放出粒子のリング内側での遮蔽性を内周境界で０〜１００％に明確に分離することなく、１０〜９０％程度の遮蔽性をもって設定できる手段であれば、どのような仕組みであってもよい。
【００４２】
（実施例２）
第２の実施例では、遮蔽リング（材質：高純度アルミナ（純度９９．９９％））を設置した第２図と同様な装置構造を用いてＴｉＯ２膜を形成した。第７図は、遮蔽リングの内径Ｄを従来の１００ｍｍから８０ｍｍまで変化させたときの基板上のＴｉＯ２膜厚分布を示している。遮蔽リングとターゲットとの距離Ｈは１２ｍｍに固定し、圧力約０．０３Ｐａのもとでアルゴン流量を７ＳＣＣＭとしたうえで、マイクロ波パワー、ＲＦパワーとも６００Ｗに設定して成膜した。膜厚分布の結果は第１の実施例と同様な傾向が得られているが、最適な均一性はリング内径Ｄを８４ｍｍとした場合である。
【００４３】
遮蔽リングが無い従来のＴｉＯ２成膜に関しては、単に均一性だけでなく、いくつかの大きな問題があった。その第１点として、メタルモードマージンが小さいことが挙げられる。第８図は、Ｔｉターゲットを用いてＴｉＯ２膜を形成するときに、ターゲットの直流電位成分Ｖｄｃが酸素流量に対してどのように変化するかを調べたものである。アルゴンガスを２０ＳＣＣＭ流して圧力０．１Ｐａ程度に保持した状態で、マイクロ波パワー、ＲＦパワーとも５００Ｗ印加している。酸素流量０ＳＣＣＭ、すなわちアルゴンガスのみの場合には、ターゲットから飛び出したチタン原子がそのまま試料基板上に到達してチタン薄膜が形成されるが、酸素を添加した場合には一定酸素流量以上においてＴｉＯ２薄膜が形成されることになる。一方、ターゲット表面に着目すると、酸素流量が少ない間はターゲット表面にはチタン金属が露出しているが、酸素流量を増大させていくと過剰な酸素がターゲット表面に吸着して酸化膜で覆われるようになる。表面が酸化物で覆われると２次電子放出係数などの違いによってインピーダンスが下がり、パワーを一定とした場合にはその分だけ電圧Ｖｄｃの絶対値は小さくなる。同図でもその変化を読み取ることができ、４．５ＳＣＣＭ前後で｜Ｖｄｃ｜が僅かに低下している。このように、Ｖｄｃの変化を調べることによって、ターゲット表面の酸化状態を判定することが可能である。第８図において、酸素流量を増大させたときに｜Ｖｄｃ｜は高い値から低い値に移り、それ以外の領域では酸素流量に対してほぼ一定の値を示している。酸素流量を多い方から下げた場合には｜Ｖｄｃ｜は必ずしも４．５ＳＣＣＭ付近で高い値に戻るわけではなく、２ＳＣＣＭ程度でようやく元に戻る。このように、ターゲット表面が一旦酸素で覆われるとスパッタ効率が低いために除去されない状態が保持されて、ヒステリシス特性を示すことになる。このヒステリシスが大きい、すなわち酸素流量の差異と｜Ｖｄｃ｜変化量との積が大きいと、メタルモードマージンが高くなって成膜が安定に維持される。しかしながら、第８図の特性はＶｄｃの差異が小さく、マージンは十分とは言えない。第９図は、遮蔽リング（Ｄ＝８０ｍｍ）を用いたうえ、アルゴン流量７ＳＣＣＭ、マイクロ波パワー／ＲＦパワーを６００Ｗとして成膜条件を最適化した場合の同様な特性である。Ｖｄｃの変化量が１００Ｖ程度まで大きくなり、十分なメタルモードマージンが得られている。
【００４４】
遮蔽リングによってメタルモードマージンが改善される理由としては、以下のようなメカニズムがある。メタルモード成膜においては、試料基板側に十分な酸素供給して酸化を促進する一方で、ターゲット表面の酸化は確実に防ぐことが要件となる。遮蔽リングを設置した場合の第１の効果として、ターゲット表面のスパッタ速度は何ら変わらないのに対し、試料基板上の成膜速度は半分程度にまで低下することが挙げられる。これにより、ターゲット表面を従来と同等に金属状態に保ちながら、より長い時間、試料基板上に酸素供給を行うことができ、より確実に酸化膜を形成することが可能となる。遮蔽リングの第２の効果としては、試料室側とターゲットとの間に遮蔽リングを設置することによって、気体のコンダクタンスが抑制される影響がある。すなわち、遮蔽リングによって試料室側からターゲットへの酸素の供給が抑制され、試料基板側には十分に酸素を供給しつつターゲット表面の酸化を防ぐことが可能となる。
【００４５】
遮蔽リングの上述の効果により、ＴｉＯ２の膜質が大きく改善されることになる。従来の通常のメタルモードで形成したＴｉＯ２膜は絶縁特性が不十分で導電性を示していたが、遮蔽リングを用いることで確実に絶縁性の薄膜が得られるようになった。結晶性に関しても従来はほぼアモルファス状であったのに対し、より安定なルチル型またはアナターゼ型の結晶構造が得られるようになった。また、このような結晶性の違いにより、光学的な屈折率も、これまでは２．３〜２．４の範囲でばらついていたが、安定に２．５以上に制御できるようになった。また、これまで、１枚ごとの成膜再現性が問題となっていたが、第１０図に示すように、多数枚の基板上に成膜速度や屈折率の大きな変動無く安定に成膜できるようになった。
【００４６】
上記実施例では、固体ソースＥＣＲプラズマ成膜法において、円筒型ターゲットを用いる場合について説明したが、ＥＣＲプラズマを用いない一般的なスパッタ法においても、ターゲットからの放出分布は原理的に同じであり、上記と同等の効果が得られる。また、プラズマの生成手段に拘わらず、ターゲット形状が円筒型でなく板状の二枚またはそれ以上のターゲットが対向して配置された対向ターゲットの場合にも、その断面構造は第２図に示されているものと同様であり、従って、同等の効果が得られる。
【００４７】
ターゲット材料としてはあらゆる金属ターゲットで効果があり、代表的なものとして、シリコン、アルミニウム、ベリリウム、マグネシウム、チタン、ジルコニウム、ハフニウム、炭素、バナジウム、ニオブ、タンタル、クロム、モリブデン、タングステン、コバルト、ニッケル、亜鉛などが利用される。また、成膜する際の不活性ガスとしては、一般的なアルゴン以外にヘリウムやネオン、クリプトン、キセノンなどでも本発明の効果があり、更に反応性ガスとしても酸素以外に窒素やフッ素などを用いることができる。
【００４８】
（実施例３）
互いに対向するターゲットに傾斜を設けることによって、試料基板上の膜厚分布を均一化した実施例を第１１図に示す。同図は、第１の実施例を示す第２図において遮蔽リング１８を用いる代わりに、傾斜ターゲット１９を利用したものである。ターゲットの内径や高さなどの寸法は第１の実施例と同一である。また、成膜の条件も実施例１と同じである。このような配置において、試料基板上に形成される薄膜の膜厚分布をシミュレーションした結果を第１２図に示す。傾斜ターゲットの角度は、傾斜が無い場合を０度とし、最大１５度まで可変した。この結果によれば、円筒状ターゲットの傾斜を１０度としたときが最も均一な分布が得られることが分かる。これは、第１１図からも理解されるように、傾斜無しのターゲット表面から飛び出す例えば破線に示すような方向成分は、傾斜を付けることによって実線のように傾斜分だけ試料基板の外周方向に向くことになり、基板中央部の膜厚が減少して高均一化される。
【００４９】
ただし、シミュレーションにはいくつかの前提条件（例えば、ターゲット表面全面からの粒子の放出分布、気相中での散乱効果）があり、これらのパラメータは成膜条件によって変動する。従って、最適な傾斜角度はターゲット材料や成膜圧力などによって最適化する必要があることは言うまでもない。
【図面の簡単な説明】
【００５０】
【図１】ＥＣＲ成膜装置の構造を示す概略図である。
【図２】第１の実施例における装置の主要部の構造を示す概略図である。
【図３】遮蔽リングの内径を変えたときの膜厚分布のシミュレーション結果を示す図である。
【図４】遮蔽リングとターゲットとの距離を変えたときの膜厚分布のシミュレーション結果を示す図である。
【図５】第１の実施例でＳｉＯ２膜を形成したときの膜厚分布の測定結果を示す図である。
【図６】第１の実施例でＡｌ２Ｏ３膜を形成したときの膜厚分布の測定結果を示す図である。
【図７】本発明でＴｉＯ２膜を形成したときの膜厚分布の測定結果を示す図である。
【図８】従来のＴｉＯ２成膜におけるＶｄｃ−Ｏ２流量特性を示す図である。
【図９】本発明を用いたＴｉＯ２成膜におけるＶｄｃ−Ｏ２流量特性を示す図である。
【図１０】本発明を用いてＴｉＯ２を多数基板上に成膜したときの成膜速度と屈折率の測定結果を示す図である。
【図１１】第３の実施例における装置の主要部の構造を示す概略図である。
【図１２】ターゲットの傾斜角を変えたときの膜厚分布のシミュレーション結果である。
【符号の説明】
【００５１】
１    プラズマ生成室
２    試料室
３    プラズマ引出し窓
４    試料台
５    試料基板
６    排気路
７    ガス導入口（Ａ）
８    ガス導入口（Ｂ）
９    磁気コイル
１０    矩形導波管
１１    マイクロ波
１２    マイクロ波導入窓
１３    プラズマ流
１４    スパッタ電源
１５    ターゲット
１６    シールド
１７    バッキングチューブ
１８    遮蔽リング
１９    傾斜ターゲット
【図１】
2005171328.tif 000003
【図２】
2005171328.tif 000004
【図３】
2005171328.tif 000005
【図４】
2005171328.tif 000006
【図５】
2005171328.tif 000007
【図６】
2005171328.tif 000008
【図７】
2005171328.tif 000009
【図８】
2005171328.tif 000010
【図９】
2005171328.tif 000011
【図１０】
2005171328.tif 000012
【図１１】
2005171328.tif 000013
【図１２】
2005171328.tif 000014